【事件の表示】
　特許第５７７５４７９号発明「着色感放射線性組成物、着色硬化膜、カラーフィルタ、パターン形成方法、カラーフィルタの製造方法、固体撮像素子、及び画像表示装置」の特許異議申立事件について，次のとおり決定する。
【結　論】
　特許第５７７５４７９号の特許請求の範囲を訂正請求書に添付された訂正特許請求の範囲のとおり，訂正後の請求項〔１ないし２１〕について訂正することを認める。
　特許第５７７５４７９号の請求項１ないし２１に係る特許を維持する。
【理　由】
第１　手続の経緯
　本件特許第５７７５４７９号（請求項の数２１）に係る特許出願は，平成２４年３月２１日に出願され，平成２７年７月１０日に特許権の設定登録がされたものであるところ，平成２８年３月７日に特許異議申立人大木健一により請求項１ないし２１に係る特許について特許異議の申立てがされ，同年５月３１日付けで特許権者に取消理由が通知され，特許権者により同年８月１日に意見書が提出されるとともに訂正の請求（以下，当該訂正の請求を「本件訂正請求」といい，本件訂正請求による訂正を「本件訂正」という。）がされた。
　なお，異議申立人に対して，同年８月９日付けで本件訂正請求があった旨を通知するとともに，期間を指定して意見書を提出する機会を与えたが，異議申立人から応答はなかった。
第２　本件訂正の適否についての判断
１　本件訂正の内容
（１）訂正前後の記載
　本件訂正請求は，特許請求の範囲を，訂正請求書に添付した訂正特許請求の範囲のとおり，訂正後の請求項１ないし２１について訂正することを求めるものであるところ，一群の請求項〔１ないし２１〕ごとに請求するものであるから，特許法１２０条の５第４項の規定に適合して請求されたものである。
　しかるに，本件訂正前後の特許請求の範囲の記載は次のとおりである。（下線は訂正箇所を示す。）
　ア　本件訂正前の特許請求の範囲
「【請求項１】
　（Ａ）色素多量
体，
【請求項２】
　前記（Ａ）色素多量体が，ジピロメテン色素，アゾ色素，アントラキノン色素，トリフェニルメタン色素，キサンテン色素，シアニン色素，スクアリリウム色素，キノフタロン色素，フタロシアニン色素，及びサブフタロシアニン色素から選ばれる色素に由来する部分構造を有する請求項１に記載の着色感放射線性組成物。
【請求項３】
　前記（Ａ）色素多量体が，ジピロメテン色素，トリフェニルメタン色素，及びキサンテン色素から選ばれる色素に由来する部分構造を有する請求項１又は請求項２に記載の着色感放射線性組成物。
【請求項４】
　前記（Ａ）色素多量体が，更に，アルカリ可溶性基を有する請求項１〜請求項３のいずれか一項に記載の着色感放射線性組成物。
【請求項５】
　前記（Ａ）色素多量体
の
【請求項６】
　前記（Ａ）色素多量体
の
【請求項７】
　前記（Ａ）色素多量体が，エチレン性不飽和結合を有する色素単量体を含んで構成されるラジカル重合体である請求項１〜請求項６のいずれか一項に記載の着色感放射線性組成物。
【請求項８】
　前記（Ａ）色素多量体が，重合性基を有する請求項１〜請求項７のいずれか一項に記載の着色感放射線性組成物。
【請求項９】
　前
１〜請求項８のいずれか一項
【請求項１０】
　前記（Ｂ）顔料が，アントラキノン顔料，ジケトピロロピロール顔料，フタロシアニン顔料，キノフタロン顔料，イソインドリン顔料，アゾメチン顔料，及びジオキサジン顔料から選択される少なくとも一種である請求項１〜請求項９のいずれか一項に記載の着色感放射線性組成物。
【請求項１１】
　前記（Ｄ）光重合開始剤が，オキシム化合物である請求項１〜請求項１０のいずれか一項に記載の着色感放射線性組成物。
【請求項１２】
　前記テトラカルボン酸二無水物が，芳香族テトラカルボン酸二無水物である請求項１〜請求項１１のいずれか一項に記載の着色感放射線性組成物。
【請求項１３】
　前記芳香族テトラカルボン酸二無水物が，ピロメリット酸二無水物，３，３’，４，４’−ベンゾフェノンテトラカルボン酸二無水物，エチレングリコールジ無水トリメリット酸エステル，３，３’，４，４’−ベンゾフェノンテトラカルボン酸二無水物，９，９−ビス（３，４−ジカルボキシフェニル）フルオレン二酸無水物，３，３’，４，４’−ビフェニルスルホンテトラカルボン酸二無水物，２，３，６，７−ナフタレンテトラカルボン酸二無水物，及び３，３’，４，４’−ビフェニルテトラカルボン酸二無水物から選択される少なくとも１種である請求項１２に記載の着色感放射線性組成物。
【請求項１４】
　カラーフィルタの着色層形成に用いる請求項１〜請求項１３のいずれか一項に記載の着色感放射線性組成物。
【請求項１５】
　請求項１〜請求項１４のいずれか一項に記載の着色感放射線性組成物を硬化して得られた着色硬化膜。
【請求項１６】
　請求項１５に記載の着色硬化膜を備えたカラーフィルタ。
【請求項１７】
　前記着色硬化膜の膜厚が０．７μｍ以下である請求項１６に記載のカラーフィルタ。
【請求項１８】
　請求項１〜請求項１４のいずれか一項に記載の着色感放射線性組成物を支持体上に付与して着色感放射線性組成物層を形成する着色感放射線性組成物層形成工程と，該着色感放射線性組成物層をパターン状に露光する露光工程と，未露光部を現像除去して着色パターンを形成するパターン形成工程と，を含むパターン形成方法。
【請求項１９】
　請求項１〜請求項１４のいずれか一項に記載の着色感放射線性組成物を支持体上に付与し
て着色感放着
【請求項２０】
　請求項１６又は請求項１７に記載のカラーフィル
タ，或いは請求項１９に記載のカラーフィルタの製造方法により得られたカラーフィルタを
【請求項２１】
　請求項１６又は請求項１７に記載のカラーフィル
タ，或いは請求項１９に記載のカラーフィルタの製造方法により得られたカラーフィルタを
　イ　本件訂正後の特許請求の範囲
「【請求項１】
　（Ａ）色素多量
体（但し，アニオン性染料と，下記一般式（２）で表される構造単位を含むアクリル系樹脂と，から形成された造塩化合物を除く。），
【化１】
［一般式（２）中，Ｒ
５
は水素原子，又は置換若しくは無置換のアルキル基を表す。Ｒ
６
〜Ｒ
８
は，それぞれ独立に，水素原子，置換されていてもよいアルキル基，置換されていてもよいアルケニル基，又は置換されていてもよいアリール基を表し，Ｒ
６
〜Ｒ
８
のうち２つは互いに結合して環を形成してもよい。Ｑはアルキレン基，アリーレン基，−ＣＯＮＨＲ
９
−，又は−ＣＯＯ−Ｒ
９
−を表し，Ｒ
９
はアルキレン基を表す。Ｙ
−
は無機又は有機のアニオンを表す。］
【請求項２】
　前記（Ａ）色素多量体が，ジピロメテン色素，アゾ色素，アントラキノン色素，トリフェニルメタン色素，キサンテン色素，シアニン色素，スクアリリウム色素，キノフタロン色素，フタロシアニン色素，及びサブフタロシアニン色素から選ばれる色素に由来する部分構造を有する請求項１に記載の着色感放射線性組成物。
【請求項３】
　前記（Ａ）色素多量体が，ジピロメテン色素，トリフェニルメタン色素，及びキサンテン色素から選ばれる色素に由来する部分構造を有する請求項１又は請求項２に記載の着色感放射線性組成物。
【請求項４】
　前記（Ａ）色素多量体が，更に，アルカリ可溶性基を有する請求項１〜請求項３のいずれか一項に記載の着色感放射線性組成物。
【請求項５】
　前記（Ａ）色素多量体
が，下記一般式（Ａ）又は一般式（Ｃ）で表される構成単位の少なくとも一つを含んでなるか，又は一般式（Ｄ）で表される色素多量体であり，かつ
【化２】
［一般式（Ａ）中，Ｘ
１
は重合によって形成される連結基を表し，Ｌ
１
は単結合又は２価の連結基を表す。ＤｙｅＩは色素構造を表す。
　一般式（Ｃ）中，Ｌ
３
は単結合又は２価の連結基を表す。ＤｙｅＩＩＩは，色素部分構造を表す。ｍは０又は１を表す。
　一般式（Ｄ）中，Ｌ
４
はｎ価の連結基を表す。ｎは２〜２０の整数を表す。ｎが２以上のときは，ＤｙｅＩＶの構造は同じであっても異なっていてもよい。ＤｙｅＩＶは，色素構造を表す。］
【請求項６】
　前記（Ａ）色素多量体
が，下記一般式（Ａ）又は一般式（Ｃ）で表される構成単位の少なくとも一つを含んでなるか，又は一般式（Ｄ）で表される色素多量体であり，かつ
【化３】
［一般式（Ａ）中，Ｘ
１
は重合によって形成される連結基を表し，Ｌ
１
は単結合又は２価の連結基を表す。ＤｙｅＩは色素構造を表す。
　一般式（Ｃ）中，Ｌ
３
は単結合又は２価の連結基を表す。ＤｙｅＩＩＩは，色素部分構造を表す。ｍは０又は１を表す。
　一般式（Ｄ）中，Ｌ
４
はｎ価の連結基を表す。ｎは２〜２０の整数を表す。ｎが２以上のときは，ＤｙｅＩＶの構造は同じであっても異なっていてもよい。ＤｙｅＩＶは，色素構造を表す。］
【請求項７】
　前記（Ａ）色素多量体が，エチレン性不飽和結合を有する色素単量体を含んで構成されるラジカル重合体である請求項１〜請求項６のいずれか一項に記載の着色感放射線性組成物。
【請求項８】
　前記（Ａ）色素多量体が，重合性基を有する請求項１〜請求項７のいずれか一項に記載の着色感放射線性組成物。
【請求項９】
　前記（Ａ）色素多量体が，下記一般式（Ａ）又は一般式（Ｃ）で表される構成単位の少なくとも一つを含んでなるか，又は一般式（Ｄ）で表される色素多量体であり，かつ前
８
【化４】
［一般式（Ａ）中，Ｘ
１
は重合によって形成される連結基を表し，Ｌ
１
は単結合又は２価の連結基を表す。ＤｙｅＩは色素構造を表す。
　一般式（Ｃ）中，Ｌ
３
は単結合又は２価の連結基を表す。ＤｙｅＩＩＩは，色素部分構造を表す。ｍは０又は１を表す。
　一般式（Ｄ）中，Ｌ
４
はｎ価の連結基を表す。ｎは２〜２０の整数を表す。ｎが２以上のときは，ＤｙｅＩＶの構造は同じであっても異なっていてもよい。ＤｙｅＩＶは，色素構造を表す。］
【請求項１０】
　前記（Ｂ）顔料が，アントラキノン顔料，ジケトピロロピロール顔料，フタロシアニン顔料，キノフタロン顔料，イソインドリン顔料，アゾメチン顔料，及びジオキサジン顔料から選択される少なくとも一種である請求項１〜請求項９のいずれか一項に記載の着色感放射線性組成物。
【請求項１１】
　前記（Ｄ）光重合開始剤が，オキシム化合物である請求項１〜請求項１０のいずれか一項に記載の着色感放射線性組成物。
【請求項１２】
　前記テトラカルボン酸二無水物が，芳香族テトラカルボン酸二無水物である請求項１〜請求項１１のいずれか一項に記載の着色感放射線性組成物。
【請求項１３】
　前記芳香族テトラカルボン酸二無水物が，ピロメリット酸二無水物，３，３’，４，４’−ベンゾフェノンテトラカルボン酸二無水物，エチレングリコールジ無水トリメリット酸エステル，３，３’，４，４’−ベンゾフェノンテトラカルボン酸二無水物，９，９−ビス（３，４−ジカルボキシフェニル）フルオレン二酸無水物，３，３’，４，４’−ビフェニルスルホンテトラカルボン酸二無水物，２，３，６，７−ナフタレンテトラカルボン酸二無水物，及び３，３’，４，４’−ビフェニルテトラカルボン酸二無水物から選択される少なくとも１種である請求項１２に記載の着色感放射線性組成物。
【請求項１４】
　カラーフィルタの着色層形成に用いる請求項１〜請求項１３のいずれか一項に記載の着色感放射線性組成物。
【請求項１５】
　請求項１〜請求項１４のいずれか一項に記載の着色感放射線性組成物を硬化して得られた着色硬化膜。
【請求項１６】
　請求項１５に記載の着色硬化膜を備えたカラーフィルタ。
【請求項１７】
　前記着色硬化膜の膜厚が０．７μｍ以下である請求項１６に記載のカラーフィルタ。
【請求項１８】
　請求項１〜請求項１４のいずれか一項に記載の着色感放射線性組成物を支持体上に付与して着色感放射線性組成物層を形成する着色感放射線性組成物層形成工程と，該着色感放射線性組成物層をパターン状に露光する露光工程と，未露光部を現像除去して着色パターンを形成するパターン形成工程と，を含むパターン形成方法。
【請求項１９】
　請求項１〜請求項１４のいずれか一項に記載の着色感放射線性組成物を支持体上に付与し
て着
【請求項２０】
　請求項１６又は請求項１７に記載のカラーフィル
タを
【請求項２１】
　請求項１６又は請求項１７に記載のカラーフィル
タを
（２）訂正事項
　本件訂正は，次の訂正事項からなる。
　ア　訂正事項１
　請求項１に「（Ａ）色素多量体」とあるのを，「（Ａ）色素多量体（但し，アニオン性染料と，下記一般式（２）で表される構造単位を含むアクリル系樹脂と，から形成された造塩化合物を除く。）」に訂正するとともに，請求項１の末尾に一般式（２）の構造及びその定義を追加する訂正を行う。
　イ　訂正事項２
　請求項５に「前記（Ａ）色素多量体の酸価が，０．３ｍｍｏｌ／ｇ〜２．０ｍｍｏｌ／ｇである」とあるのを，「前記（Ａ）色素多量体が，下記一般式（Ａ）又は一般式（Ｃ）で表される構成単位の少なくとも一つを含んでなるか，又は一般式（Ｄ）で表される色素多量体であり，かつ酸価が，０．３ｍｍｏｌ／ｇ〜２．０ｍｍｏｌ／ｇである」に訂正するとともに，請求項５の末尾に一般式（Ａ），（Ｃ）及び（Ｄ）の構造及びその定義を追加する訂正を行う。
　ウ　訂正事項３
　請求項６に「前記（Ａ）色素多量体の重量平均分子量が，２，０００〜２０，０００である」とあるのを，「前記（Ａ）色素多量体が，下記一般式（Ａ）又は一般式（Ｃ）で表される構成単位の少なくとも一つを含んでなるか，又は一般式（Ｄ）で表される色素多量体であり，かつ重量平均分子量が，２，０００〜２０，０００である」に訂正するとともに，請求項６の末尾に一般式（Ａ），（Ｃ）及び（Ｄ）の構造及びその定義を追加する訂正を行う。
　エ　訂正事項４
　請求項９に「前記（Ａ）色素多量体１ｇに対する前記重合性基の含有量が，０．１ｍｍｏｌ〜２．０ｍｍｏｌである」とあるのを，「前記（Ａ）色素多量体が，下記一般式（Ａ）又は一般式（Ｃ）で表される構成単位の少なくとも一つを含んでなるか，又は一般式（Ｄ）で表される色素多量体であり，かつ前記（Ａ）色素多量体１ｇに対する前記重合性基の含有量が，０．１ｍｍｏｌ〜２．０ｍｍｏｌである」に訂正するとともに，請求項６の末尾に一般式（Ａ），（Ｃ）及び（Ｄ）の構造及びその定義を追加する訂正を行う。
　オ　訂正事項５
　請求項９に「請求項１〜請求項８のいずれか一項に記載の着色感放射線性組成物。」とあるのを，「請求項８に記載の着色感放射線性組成物。」に訂正する。
　カ　訂正事項６
　請求項１９に「着色感放着色感放射線性組成物層」とあるのを，「着色感放射線性組成物層」に訂正する。
　キ　訂正事項７
　請求項２０に「請求項１６又は請求項１７に記載のカラーフィルタ，或いは請求項１９に記載のカラーフィルタの製造方法により得られたカラーフィルタを具備した固体撮像素子。」とあるのを，「請求項１６又は請求項１７に記載のカラーフィルタを具備した固体撮像素子。」に訂正する。
　ク　訂正事項８
　請求項２１に「請求項１６又は請求項１７に記載のカラーフィルタ，或いは請求項１９に記載のカラーフィルタの製造方法により得られたカラーフィルタを具備した画像表示装置。」とあるのを，「請求項１６又は請求項１７に記載のカラーフィルタを具備した画像表示装置。」に訂正する。
２　訂正の目的の適否について
　訂正事項１は，「（Ａ）色素多量体」から「アニオン性染料と，一般式（２）で表される構造単位を含むアクリル系樹脂と，から形成された造塩化合物」であるものを除く訂正であるから，特許法１２０条の５第２項ただし書き１号に掲げる特許請求の範囲の減縮を目的とするものに該当する。
　また，訂正事項２ないし４は，いずれも，「（Ａ）色素多量体」について，「一般式（Ａ）又は一般式（Ｃ）で表される構成単位の少なくとも一つを含んでなるか，又は一般式（Ｄ）で表される色素多量体」に限定する訂正であるから，特許法１２０条の５第２項ただし書き１号に掲げる特許請求の範囲の減縮を目的とするものに該当する。
　また，訂正事項５は，請求項１ないし８のいずれに記載された発明特定事項を有するものであってもよかったものを，請求項８に記載された発明特定事項を有するもののみに限定する訂正であるから，特許法１２０条の５第２項ただし書き１号に掲げる特許請求の範囲の減縮を目的とするものに該当する。
　また，訂正事項６は，正しい記載が「着色感放射線性組成物層」であることが明らかな「着色感放着色感放射線性組成物層」という誤記を，正しい記載にする訂正であるから，特許法１２０条の５第２項ただし書き２号に掲げる誤記の訂正を目的とするものに該当する。
　さらに，訂正事項７及び８は，どちらも，請求項１６に記載されたカラーフィルタ，請求項１７に記載されたカラーフィルタ及び請求項１９に記載されたカラーフィルタの製造方法により得られたカラーフィルタのいずれを具備するものであってもよかったものを，請求項１６に記載されたカラーフィルタ及び請求項１７に記載されたカラーフィルタのどちらかを具備するものに限定する訂正であるから，特許法１２０条の５第２項ただし書き１号に掲げる特許請求の範囲の減縮を目的とするものに該当する。
　したがって，本件訂正は特許法１２０条の５第２項ただし書き１号及び２号に掲げる事項を目的とするものである。
３　新規事項の追加の有無について
　「（Ａ）色素多量体」から「アニオン性染料と，下記一般式（２）で表される構造単位を含むアクリル系樹脂と，から形成された造塩化合物」であるものを除く訂正事項１は，当業者によって，本件訂正前の願書に添付された特許請求の範囲又は明細書（特許された時点での特許請求の範囲又は明細書である。以下，単に「特許明細書等」という。）のすべての記載を総合することにより導かれる技術的事項との関係において，新たな技術的事項を導入するものではないから，当該訂正事項１は，特許明細書等に記載した事項の範囲内においてするものである。
　また，訂正事項２ないし４における限定事項である「（Ａ）色素多量体が，一般式（Ａ）又は一般式（Ｃ）で表される構成単位の少なくとも一つを含んでなるか，又は一般式（Ｄ）で表される色素多量体である」点は，特許明細書等の発明の詳細な説明の【０２４２】ないし【０２４５】，【０２４７】，【０２４８】，【０２７６】ないし【０２７８】，【０２８６】ないし【０２８８】に記載されているから，当該訂正事項２ないし４は，いずれも，特許明細書等に記載した事項の範囲内においてするものである。
　また，訂正事項５は，八つの選択肢から七つを削除して一つの選択肢に限定する訂正であって，特許明細書等の記載のすべての記載を総合することにより導かれる技術的事項との関係において，新たな技術的事項を導入するものでないことは明らかであるから，特許明細書等に記載した事項の範囲内においてするものである。
　また，訂正事項６は，誤記の訂正を目的とするものであるから，新規事項の有無を判断する際の基準となる特許請求の範囲又は明細書は，願書に最初に添付された特許請求の範囲又は明細書（以下，「本件当初明細書等」という。）であるところ，本件訂正前の「着色感放着色感放射線性組成物層」が誤記であり，正しくは「着色感放射線性組成物層」であることは明らかであって，本件当初明細書等の記載のすべての記載を総合することにより導かれる技術的事項との関係において，新たな技術的事項を導入するものではないから，本件当初明細書等に記載した事項の範囲内においてするものである。
　さらに，訂正事項７及び８は，いずれも，三つの選択肢から一つを削除して二つの選択肢に限定する訂正であって，特許明細書等の記載のすべての記載を総合することにより導かれる技術的事項との関係において，新たな技術的事項を導入するものでないことは明らかであるから，特許明細書等に記載した事項の範囲内においてするものである。
　したがって，本件訂正は，特許法１２０条の５第９項において準用する同法１２６条５項の規定に適合する。
４　特許請求の範囲の実質的拡張・変更の存否について
　訂正事項１ないし８が，いずれも，実質上特許請求の範囲を拡張し，又は変更するものでないことは明らかであるから，本件訂正は，特許法１２０条の５第９項において準用する同法１２６条６項の規定に適合する。
５　小括
　前記２ないし４のとおりであって，本件訂正は特許法１２０条の５第２項ただし書き１号及び２号に掲げる事項を目的とするものであり，かつ，同条９項において準用する同法１２６条５項及び６項の規定に適合するので，訂正後の請求項〔１ないし２１〕について訂正を認める。
第３　特許異議の申立てについて
１　本件特許の請求項１ないし２１に係る発明
　前記第２　６で述べたとおり，本件訂正は適法になされたものであるから，本件特許の請求項１ないし２１に係る発明（以下，「本件特許発明１」ないし「本件特許発明２１」という。）は，それぞれ，前記第２　１（１）イにおいて，本件訂正後の特許請求の範囲として示した請求項１ないし２１に記載された事項により特定されるとおりのものと認められる。
２　平成２８年５月３１日付けで通知された取消理由の概要
　本件訂正前の請求項１ないし２１に係る特許に対して平成２８年５月３１日付けで通知された取消理由は，概略次のとおりである。なお，取消理由通知において採用されなかった特許異議申立理由はない。
（１）理由１（拡大先願同一）
　請求項１ないし２１に係る発明は，特願２０１２−２０４５０号（特開２０１２−１７７９１２号）の願書に最初に添付した特許請求の範囲又は明細書（以下，「出願当初明細書等」という。）の記載から把握される発明と同一であるから，請求項１ないし２１に係る特許は，特許法２９条の２の規定に違反してされたものであって，同法１１３条２号に該当し，取り消されるべきものである。
（２）理由２（実施可能要件違反，明確性要件違反）
　請求項１ないし２１に係る特許は，次のア及びイの点で，同法１１３条２号に該当し，取り消されるべきものである。
　ア　実施可能要件違反
　特許明細書等の【０２７３】の記載から，単量体と色素構造のイオン結合を形成した後に，かかる塩をラジカル重合して，（Ａ）色素多量体を得るものと解されるが，これを如何にして実施するかが特許明細書等に十分に説明されていないから，請求項１ないし２１に係る特許は，特許法３６条４項１号に規定する要件を満たしていない特許出願に対してされたものである。
　イ　明確性要件違反
（ア）　（Ａ）色素多量体には色素構造と樹脂がイオン結合したものが含まれるが，このような色素構造と樹脂がイオン結合した（Ａ）色素多量体の「酸価」が，いかなる条件の下で定義又は測定されるものなのか不明であるから，請求項５ないし２１に係る特許は，同法３６条６項２号に規定する要件を満たしていない特許出願に対してされたものである。
（イ）　色素構造と樹脂がイオン結合した（Ａ）色素多量体の「重量平均分子量」が，いかなる条件の下で定義又は測定されるものなのか不明であるから，請求項６ないし２１に係る特許は，同法３６条６項２号に規定する要件を満たしていない特許出願に対してされたものである。
（ウ）　請求項９の「前記重合性基」という記載が，当該請求項９が引用する請求項１ないし８の記載のうちの請求項１ないし７の記載との関係で不明であり，したがって（Ａ）色素多量体の「重合性基の含有量」が，いかなる条件の下で定義又は測定されるものなのか不明であるから，請求項９ないし２１に係る特許は，同法３６条６項２号に規定する要件を満たしていない特許出願に対してされたものである。
（エ）　請求項１９の「着色感放着色感放射線性組成物層」なる記載が何を指すのか不明であるから，請求項１９ないし２１に係る特許は，同法３６条６項２号に規定する要件を満たしていない特許出願に対してされたものである。
（オ）　請求項２０及び２１はそれぞれ「固体撮像素子」及び「画像表示装置」という物の発明であるが，請求項２０及び２１のいずれにも，請求項１９に記載されたカラーフィルタの製造方法が，発明特定事項として記載されているから，請求項２０及び２１に係る特許は，同法３６条６項２号に規定する要件を満たしていない特許出願に対してされたものである。
３　理由１（拡大先願同一）についての判断
（１）　引用例
　ア　特願２０１２−２０４５０号の拡大先願該当性
　理由１（拡大先願同一）で引用された特願２０１２−２０４５０号（特開２０１２−１７７９１２号）は，本件特許に係る特許出願の出願前の平成２４年２月２日（優先権主張平成２３年２月４日）に出願され，本件特許に係る特許出願の出願後の平成２４年９月１３日に出願公開がされた特許出願である。
　また，特願２０１２−２０４５０号の発明者は本件特許に係る特許出願の発明者と同一でなく，かつ，本件特許に係る特許出願の出願時において，特願２０１２−２０４５０号の出願人は本件特許に係る特許出願の出願人と同一でない。
　したがって，特願２０１２−２０４５０号は，特許法２９条の２の規定にある「他の特許出願」としての形式的要件を満足する。（以下，特願２０１２−２０４５０号を「拡大先願」という。）
　イ　拡大先願の出願当初明細書等の記載
　拡大先願の出願当初明細書等には，次の記載がある。（下線部は，後述する拡大先願発明の認定に特に関連する箇所を示す。）
（ア）　「【請求項１】
　
着色剤（Ａ），樹脂（Ｂ），および有機溶剤（Ｃ）を含むカラーフィルタ用着色組成物であって，
着色剤（Ａ）が染料（Ａ１）を含有し，
樹脂（Ｂ）が，
ポリオール（ｂａ）の水酸基と，ポリカルボン酸無水物（ｂｂ）の酸無水物基とを反応させてなる，ポリオール部位（ｂａｓ）とポリカルボン酸部位（ｂｂｓ）とを交互に有するポリエステルにおいて，ポリオール部位（ｂａｓ）の一部又は全部が，Ｓ原子を介して，エチレン性不飽和単量体（ｂｃ）をラジカル重合してなるビニル重合体部位（ｂｄ）を有するポリエステル樹脂（Ｂ１）
を含有することを特徴とするカラーフィルタ用着色組成物。
・・・（中略）・・・
【請求項３】
　
染料（Ａ１）が，アニオン性染料（ａ１）とカチオン性基を有する化合物（ａ２）とから形成された造塩化合物（ａ３）である
【請求項４】
　
カチオン性基を有する化合物（ａ２）が，
側鎖にカチオン性基を有する樹脂
を含む
・・・（中略）・・・
【請求項６】
　
カチオン性基を有する化合物（ａ２）が，前記側鎖にカチオン性基を有する樹脂を含み，前記側鎖にカチオン性基を有する樹脂が，下記一般式（２）で表される構造単位を含むアクリル系樹脂である
一般式（２）：
　　【化２】　　　　　　　　　　　　　　　　　　　　　　　　　　　
［一般式（２）中，Ｒ
５
は水素原子，又は置換若しくは無置換のアルキル基を表す。Ｒ
６
〜Ｒ
８
は，それぞれ独立に，水素原子，置換されていてもよいアルキル基，置換されていてもよいアルケニル基，又は置換されていてもよいアリール基を表し，Ｒ
６
〜Ｒ
８
のうち２つは互いに結合して環を形成してもよい。Ｑはアルキレン基，アリーレン基，−ＣＯＮＨ−Ｒ
９
−，又は−ＣＯＯ−Ｒ
９
−を表し，Ｒ
９
はアルキレン基を表す。Ｙ
−
は無機又は有機のアニオンを表す。］
・・・（中略）・・・
【請求項１０】
　
着色剤（Ａ）が，さらに顔料を含む
・・・（中略）・・・
【請求項１２】
　
さらに光重合性単量体（Ｅ）と，光重合開始剤（Ｆ）とを含む
（イ）　「【技術分野】
　【０００１】
　本発明は，カラー液晶表示装置，カラー撮像管素子等に用いられるカラーフィルタの製造に使用されるカラーフィルタ用着色組成物，及びこれを用いて形成されてなるフィルタセグメントを備えるカラーフィルタに関するものである。
【背景技術】
　【０００２】
　液晶表示装置は，近年その薄型であることゆえの省スペース性や軽量性，また省電力性などが評価され，最近ではテレビ用途への普及が急速に進んでいる。テレビ用途向けでは，輝度やコントラストなどの性能をより高めることが要求されており，カラー液晶表示装置を構成する部材であるカラーフィルタにおいても，さらなる透過度の向上，コントラストの高度化などが望まれている。
　【０００３】
　カラーフィルタの作製方法としては，・・・（中略）・・・フォトレジスト材料に顔料等の着色剤を分散させたカラーレジスト剤を使用する顔料分散法，などが知られており，最近では，顔料分散法が主流になっている。しかし，顔料を着色剤として用いたカラーフィルタは，顔料粒子による光の散乱等により，液晶によって制御された偏光度合いを乱してしまい，その結果，カラー液晶表示装置の輝度やコントラストの低下を招きやすいという問題がある。
　【０００４】
　この問題を解消する技術として，硬化性組成物の媒体中に溶解した状態で存在し得る染料を着色剤とした染料系の硬化性組成物の実用化が検討，提案されている（例えば，特許文献１参照）。しかし，着色剤に染料を用いたカラーフィルタには，以下の様な課題がある。すなわち，カラーレジスト材に用いる染料には，耐熱，耐光性と樹脂及び樹脂に使用される有機溶剤への溶解性が要求される。
　【０００５】
　そこで，溶解性を増すと共に耐熱，耐光性を向上させるために，アニオン性染料とカチオン系界面活性剤との塩を着色剤として用いたカラーフィルタが提案されている（例えば，特許文献２，３参照）。・・・（中略）・・・しかしながら，これらの方法では，カラーフィルタ作製時に使用する溶剤に対し，十分な溶解性を得ることができず，カラーフィルタ用着色組成物の長期保存安定性が不十分であった。また，樹脂との相溶性も悪いため，塗膜とガラス等の透明基板との間で強固な密着性を与えることは困難であった。
・・・（中略）・・・
　【０００８】
　また，カラーフィルタ用着色組成物に要求されるその他の物性としては，アルカリ現像液を用いた現像工程において，現像残渣が少ないことが挙げられる。すなわち，カラーフィルタ用着色組成物中での染料の溶解性を損なわず，現像残渣などのレジスト適正を保つことが求められている。
・・・（中略）・・・
【発明が解決しようとする課題】
　【００１０】
　
本発明の目的は，有機溶剤に対する染料の溶解性を向上させることにより保存安定性に優れ，かつ塗膜への異物発生もないカラーフィルタ用着色組成物，並びにガラス等の透明基板との間での強固な密着性を有し，現像残渣の発生が少ないカラーフィルタ用着色組成物を提供すること
【課題を解決するための手段】
　【００１１】
　本発明者らは，前記諸問題を解決するために鋭意研究を重ねた結果，染料と特定の構造を有する樹脂を含有するカラーフィルタ用着色組成物が上記課題を解決できることを見出し，この知見に基づいて本発明をなしたものである。
　【００１２】
　すなわち本発明は，
着色剤（Ａ），樹脂（Ｂ），および有機溶剤（Ｃ）を含むカラーフィルタ用着色組成物であって，
着色剤（Ａ）が染料（Ａ１）を含有し，
樹脂（Ｂ）が，
ポリオール（ｂａ）の水酸基と，ポリカルボン酸無水物（ｂｂ）の酸無水物基とを反応させてなる，ポリオール部位（ｂａｓ）とポリカルボン酸部位（ｂｂｓ）とを交互に有するポリエステルにおいて，ポリオール部位（ｂａｓ）の一部又は全部が，Ｓ原子を介して，エチレン性不飽和単量体（ｂｃ）をラジカル重合してなるビニル重合体部位（ｂｄ）を有するポリエステル樹脂（Ｂ１）
を含有することを特徴とするカラーフィルタ用着色組成物
　【００１３】
　また，本発明は，
染料（Ａ１）が，アニオン性染料（ａ１）とカチオン性基を有する化合物（ａ２）とから形成された造塩化合物（ａ３）である
　更に，
カチオン性基を有する化合物（ａ２）が，
側鎖にカチオン性基を有する樹脂
を含む
カチオン性基を有する化合物（ａ２）が，
側鎖にカチオン性基を有する樹脂を含み，前記側鎖にカチオン性基を有する樹脂が，下記一般式（２）で表される構造単位を含むアクリル系樹脂である
一般式（２）：
　　【化２】　　　　　　　　　　　　　　　　　　　　　　　　　　　
［一般式（２）中，Ｒ
５
は水素原子，又は置換若しくは無置換のアルキル基を表す。Ｒ
６
〜Ｒ
８
は，それぞれ独立に，水素原子，置換されていてもよいアルキル基，置換されていてもよいアルケニル基，又は置換されていてもよいアリール基を表し，Ｒ
６
〜Ｒ
８
のうち２つは互いに結合して環を形成してもよい。Ｑはアルキレン基，アリーレン基，−ＣＯＮＨ−Ｒ
９
−，又は−ＣＯＯ−Ｒ
９
−を表し，Ｒ
９
はアルキレン基を表す。Ｙ
−
は無機又は有機のアニオンを表す。］
　【００１４】
・・・（中略）・・・また，本発明は，
着色剤（Ａ）が，さらに顔料を含む
・・・（中略）・・・
　【００１５】
　また，本発明は，
さらに光重合性単量体（Ｅ）と，光重合開始剤（Ｆ）とを含む
【発明の効果】
　【００１６】
　
本発明においては，
高い保存安定性を有し，かつ塗膜形成時の異物発生もなく，密着性に優れ，現像残渣の発生が少ないカラーフィルタを得ることができる。
（ウ）　「【発明を実施するための形態】
　【００１７】
　以下，本発明を詳細に説明する。
　
本発明のカラーフィルタ用着色組成物は，染料（Ａ１）を含む着色剤（Ａ）と，特定の構造を有するポリエステル樹脂（Ｂ１）を含む樹脂（Ｂ）と有機溶剤（Ｃ）とを含む
　【００１８】
　
ポリエステル樹脂（Ｂ１）は，染料（Ａ１）の有機溶剤に対する溶解性を向上させる効果がある。
ポリエステル樹脂（Ｂ１）は，着色剤（Ａ）に顔料を含む場合には，顔料を分散させる効果も有している。
　【００１９】
　以下，本発明カラーフィルタ用着色組成物を構成する成分について詳細に説明するが，まず，ポリエステル樹脂（Ｂ１）を含む樹脂（Ｂ）について説明する。
＜樹脂（Ｂ）＞
　
ポリエステル樹脂（Ｂ１）は，ポリオール（ｂａ）の水酸基と，ポリカルボン酸無水物（ｂｂ）の酸無水物基とを反応させてなる，ポリオール部位（ｂａｓ）とポリカルボン酸部位（ｂｂｓ）とを交互に有するポリエステルにおいて，ポリオール部位（ｂａｓ）の一部又は全部が，Ｓ原子を介して，エチレン性不飽和単量体（ｂｃ）をラジカル重合してなるビニル重合体部位（ｂｄ）を有する構造となっている
　【００２０】
　
ポリエステル樹脂（Ｂ１）を得る１つの方法としては，分子内に２つの水酸基と１つのチオール基を有する化合物（ｂａ１）の存在下，エチレン性不飽和単量体（ｂｃ）をラジカル重合してなる，片末端に２つの水酸基を有するビニル重合体（ｂａ２）を少なくとも含むポリオール中の水酸基と，テトラカルボン酸二無水物（ｂｂ１）を少なくとも含むポリカルボン酸無水物（ｂｂ）中の酸無水物基とを反応させる
　【００２１】
〔分子内に２つの水酸基と１つのチオール基を有する化合物（ｂａ１）〕
　本発明に使用する分子内に２つの水酸基と１つのチオール基を有する化合物（ｂａ１）としては，例えば，・・・（中略）・・・３−メルカプト−１，２−プロパンジオール（チオグリセリン）・・・（中略）・・・等が挙げられる。
・・・（中略）・・・
　【００２３】
〔エチレン性不飽和単量体（ｂｃ）〕
　エチレン性不飽和単量体（ｂｃ）としては，例えば，メチル（メタ）アクリレート，・・・（中略）・・・ｎ−ブチル（メタ）アクリレート，・・・（中略）・・・及びこれらの混合物があげられる。
・・・（中略）・・・
　【００２７】
　重合の際，エチレン性不飽和単量体（ｂｃ）１００重量部に対して，任意に０．００１〜５重量部の重合開始剤を使用することができる。重合開始剤としては，アゾ系化合物および有機過酸化物を用いることができる。アゾ系化合物の例としては，２，２’−アゾビスイソブチロニトリル・・・（中略）・・・等があげられる。・・・（中略）・・・
　【００２８】
　溶液重合の場合には，重合溶媒として，・・・（中略）・・・プロピレングリコールモノメチルエーテルアセテート・・・（中略）・・・等が用いられるが特にこれらに限定されるものではない。・・・（中略）・・・
　【００２９】
〔ポリカルボン酸無水物（ｂｂ）〕
・・・（中略）・・・
　【００３４】
・・・（中略）・・・本発明に使用されるものは，染料および顔料に対する吸着性の観点から，ピロメリット酸二無水物が最も好ましい。
・・・（中略）・・・
　【００４６】
　
ポリエステル樹脂（Ｂ１）は，
着色剤（Ａ）がさらに顔料を含む場合には，該顔料を分散するときに分散剤の態様で用いる
・・・（中略）・・・
　【００５８】
＜着色剤（Ａ）＞
　本発明のカラーフィルタ用着色組成物に用いる
着色剤（Ａ）は，染料（Ａ１）を含有する。また着色剤（Ａ）は，さらに顔料を併用することもできる。
　【００５９】
　染料（Ａ１）は，油溶性染料，酸性染料，直接染料，塩基性染料，媒染染料，酸性媒染染料等の各種染料のいずれかの形態を有するものであることが好ましい。特に，油溶性染料，酸性染料，直接染料，塩基性染料を用いることが色相に優れるために好ましい。
・・・（中略）・・・
　【００７４】
　上記の染料（Ａ１）は，良好な分光特性を有し，発色性に優れるものの，耐光性，耐熱性に問題があり，高い信頼性が要求されるカラーフィルタを使用する画像表示装置に用いるには，その特性は十分なものではない場合がある。
　そのため，これらの欠点を改善するために，・・・（中略）・・・酸性染料，直接染料を含むアニオン性染料の場合は，カチオン性基を有する化合物をカウンターイオンとして用いた造塩化合物として用いることが耐熱性，耐光性，耐溶剤性の面で好ましい。
　また，アニオン性染料はスルホンアミド化してスルホン酸アミド化合物として用いることでも，耐性の面で好ましく使用できる。
　【００７５】
　以下，本発明に用いる染料（Ａ１）の好ましい形態について具体的に詳述する。
　【００７６】
（アニオン性染料（ａ１）とカチオン性基を有する化合物（ａ２）の造塩化合物）
　　
カチオン性基を有する化合物（ａ２）としては
側鎖にカチオン性基を有する樹脂
を含んでいることがより好ましい
・・・（中略）・・・
　【００８４】
・側鎖にカチオン性基を有する樹脂
　
側鎖にカチオン性基を有する樹脂は，下記一般式（２）で表される構造単位を含むアクリル樹脂であることが好ましく，一般式（２）中のカチオン性基が，アニオン性染料のアニオン性基と塩形成することで，造塩化合物を得ることができる。
（参考文献１）特願２０１１−２６１６６７
一般式（２）：
　　【化８】
　【００８５】
（一般式（２）中，Ｒ
５
は水素原子，または置換もしくは無置換のアルキル基を表す。Ｒ
６
〜Ｒ
８
は，それぞれ独立に，水素原子，置換されていてもよいアルキル基，置換されていてもよいアルケニル基，または置換されていてもよいアリール基を表し，Ｒ
６
〜Ｒ
８
のうち２つが互いに結合して環を形成しても良い。Ｑはアルキレン基，アリーレン基，−ＣＯＮＨ−
−，−ＣＯＯ−
−を表し，
はアルキレン基を表す
。Ｙ
−
は無機または有機のアニオンを表す。）
・・・（中略）・・・
　【００９８】
　一般式（２）で表される構造単位を含むアクリル系樹脂を得るには，・・・（中略）・・・アミノ基を有するエチレン性不飽和単量体を単量体成分として共重合したアミノ基を有するアクリル系樹脂を得た後，オニウム塩化剤を反応させ，アンモニウム塩化する方法により得ても良い。
・・・（中略）・・・
　【０１０１】
　アミノ基を有するエチレン性不飽和単量体としては，例えば，ジメチルアミノエチル（メタ）アクリレート・・・（中略）・・・が挙げられる。
　【０１０２】
　オニウム塩化剤としては，例えば，・・・（中略）・・・メチルクロライド・・・（中略）・・・等が挙げられる。
　【０１１７】
　側鎖にカチオン性基を有する樹脂を得る方法としては，・・・（中略）・・・フリーラジカル重合・・・（中略）・・・が好ましい。
　【０１１８】
　フリーラジカル重合法の場合は，重合開始剤を使用するのが好ましい。重合開始剤としては例えば，アゾ系化合物及び有機過酸化物を用いることができる。アゾ系化合物の例としては，・・・（中略）・・・２，２'−アゾビス（２，４−ジメチルバレロニトリル）・・・（中略）・・・等が挙げられる。
・・・（中略）・・・
　【０１５６】
＜光重合性単量体（Ｅ）＞
　
本発明のカラーフィルタ用着色組成物は，光重合性単量体（Ｅ）を添加して使用する。
　本発明に用いる光重合性単量体（Ｅ）には，紫外線や熱などにより硬化して透明樹脂を生成するモノマーもしくはオリゴマーが含まれ，これらを単独で，または２種以上混合して用いることができる。・・・（中略）・・・
　【０１５８】
＜光重合開始剤（Ｆ）＞
　
本発明のカラーフィルタ用着色組成物は，光重合開始剤（Ｆ）を添加して使用する。
　
本発明のカラーフィルタ用着色組成物は，該組成物を紫外線照射により硬化させ，
（エ）　「【実施例】
　【０２０５】
　以下に，本発明を実施例に基づいて説明するが，本発明はこれによって限定されるものではない。なお，特にことわりがない限り，「部」とは「重量部」を意味する。
・・・（中略）・・・
　【０２１１】
＜ポリエステル樹脂溶液の製造＞
（ポリエステル樹脂溶液Ｂ１−１）
　ガス導入管，温度計，コンデンサー，攪拌機を備えた反応容器に，メチルメタクリレート８０部，ブチルアクリレート２０部を仕込み，窒素ガスで置換した。反応容器内を８０℃に加熱して，３−メルカプト−１，２−プロパンジオール６部に，２，２’−アゾビスイソブチロニトリル０．１部をプロピレングリコールモノメチルエーテルアセテート４５．３部に溶解した溶液を添加して，１０時間反応した。固形分測定により９５％が反応したことを確認した。このとき，重量平均分子量が４０００であった。次に，ピロメリット酸二無水物９．７部，プロピレングリコールモノメチルエーテルアセテート７０．１部，触媒として１，８−ジアザビシクロ−［５．４．０］−７−ウンデセン０．２部を追加し，１２０℃で７時間反応させた。酸価の測定で９８％以上の酸無水物がハーフエステル化していることを確認し反応を終了した。反応終了後，不揮発分を２０重量％に調製し，酸価４３ｍｇＫＯＨ／ｇ，重量平均分子量８，１００のポリエステル樹脂Ｂ１−１のプロピレングリコールモノメチルエーテルアセテート溶液を得た。
　【０２１２】
（ポリエステル樹脂溶液Ｂ１−２〜Ｂ１−８）
　表１に記載した原料と仕込み量を用いた以外はポリエステル樹脂溶液Ｂ１−８と同様にして合成を行い，ポリエステル樹脂溶液Ｂ１−２〜Ｂ１−８のプロピレングリコールモノメチルエーテルアセテート溶液を得た。
・・・（中略）・・・
　【０２１６】
　ポリエステル樹脂の組成を表１に示す。
　　【表１】
表１中の略語を下記に示す。
〔エチレン性不飽和単量体（ｃ）〕
ＭＭＡ　　：メチルメタクリレート
ＢＡ　　　：ブチルアクリレート
ＭＡＡ　　：メタクリル酸
ＥＭＡ　　：メタクリル酸エチル
ＤＣＰＭＡ：メタクリル酸ジシクロペンタニル
〔ラジカル重合開始剤〕
ＡＩＢＮ　：２，２‘−アゾビスイソブチロニトリル
〔有機溶剤〕
ＰＧＭＡｃ　：プロピレングリコールモノメチルエーテルアセテート
〔テトラカルボン酸二無水物（ｂ１）〕
ＰＭＡ　　：ピロメリット酸二無水物（ダイセル化学工業株式会社製）
ＢＰＤＡ　：３，３‘，４，４’−ビフェニルテトラカルボン酸二無水物（三菱化学株式会社製）
〔エステル化反応触媒〕
ＤＢＵ　　：１，８−ジアザビシクロ−［５．４．０］−７−ウンデセン（サンアプロ株式会社製）
　【０２１７】
＜バインダー樹脂溶液の製造＞
（樹脂溶液１）
　セパラブル４口フラスコに温度計，冷却管，窒素ガス導入管，撹拌装置を取り付けた反応容器にシクロヘキサノン７０．０部を仕込み，８０℃に昇温し，反応容器内を窒素置換した後，滴下管よりメタクリル酸ジシクロペンタニル２５部，メタクリル酸メチル１０．０部，メタクリル酸１２．０部，メタクリル酸２−ヒドロキシエチル１５．０部，パラクミルフェノールエチレンオキサイド変性アクリレート（東亞合成株式会社製「アロニックスＭ１１０」）３８．０部，２，２’−アゾビスイソブチロニトリル０．４部の混合物を２時間かけて滴下した。滴下終了後，更に３時間反応を継続し，重量平均分子量（Ｍｗ）３００００，酸価７８ＫＯＨ−ｍｇ／ｇのアクリル樹脂の溶液を得た。室温まで冷却した後，樹脂溶液約２ｇをサンプリングして１８０℃，２０分加熱乾燥して不揮発分を測定し，先に合成した樹脂溶液に不揮発分が２０重量％になるようにプロピレングリコールモノメチルエーテルアセテートを添加して樹脂溶液１を調製した。
　【０２１８】
（樹脂溶液２）
　セパラブル４口フラスコに温度計，冷却管，窒素ガス導入管，撹拌装置を取り付けた反応容器にシクロヘキサノン７０．０部を仕込み，８０℃に昇温し，反応容器内を窒素置換した後，滴下管よりアクリル酸ｎ−ブチル２５部，メタクリル酸メチル１０．０部，メタクリル酸１３．０部，メタクリル酸２−ヒドロキシエチル１５．０部，パラクミルフェノールエチレンオキサイド変性アクリレート（東亞合成株式会社製「アロニックスＭ１１０」）３７．０部，２，２’−アゾビスイソブチロニトリル０．４部の混合物を２時間かけて滴下した。滴下終了後，更に３時間反応を継続し，重量平均分子量（Ｍｗ）１１３００，酸価８８ｍｇＫＯＨ／ｇのアクリル樹脂の溶液を得た。室温まで冷却した後，樹脂溶液約２ｇをサンプリングして１８０℃，２０分加熱乾燥して不揮発分を測定し，先に合成した樹脂溶液に不揮発分が２０重量％になるようにプロピレングリコールモノメチルエーテルアセテートを添加して樹脂溶液２を調製した。
・・・（中略）・・・
　【０２２３】
＜カチオン性樹脂の製造＞
（カチオン性樹脂１）
　温度計，攪拌機，蒸留管，冷却器を具備した４つ口セパラブルフラスコに，メチルエチルケトン６７．３部を仕込み窒素気流下で７５℃に昇温した。別途，メタクリル酸メチル３４．０部，アクリル酸ｎ−ブチル２８．０部，メタクリル酸２−エチルヘキシル２８．０部，メタクリル酸ジメチルアミノエチル１０．０部，２，２’−アゾビス（２，４−ジメチルバレロニトリル）を６．５部，およびメチルエチルケトン２５．１部を均一にした後，滴下ロートに仕込み，４つ口セパラブルフラスコに取り付け，２時間かけて滴下した。滴下終了２時間後，固形分から重合収率が９８％以上であり，重量平均分子量（Ｍｗ）が，６８３０である事を確認し，５０℃へ冷却した。ここへ，塩化メチル３．２部，エタノール２２．０部を追加し，５０℃で２時間反応させた後，１時間かけて８０℃まで加温し，更に，２時間反応させた。このようにして樹脂成分が４７重量％のカチオン性樹脂１を得た。得られたカチオン性樹脂のアンモニウム塩価は３４ｍｇＫＯＨ／ｇであった。
・・・（中略）・・・
　【０２２５】
＜造塩化合物の製造＞
（造塩化合物（Ａ１−１））
　下記の手順でＣ．Ｉ．アシッド　レッド　２８９とカチオン性樹脂１とからなる造塩化合物（Ａ１−１）を作製した。
　水２０００部に５１部のカチオン性樹脂１を添加し，十分に攪拌混合を行った後，６０℃に加熱する。一方，９０部の水に１０部のＣ．Ｉ．アシッド　レッド　２８９を溶解させた水溶液を調製し，先ほどの樹脂溶液に少しずつ滴下していく。滴下後，６０℃で１２０分攪拌し，十分に反応を行う。反応の終点確認としては濾紙に反応液を滴下して，にじみがなくなったところを終点として，造塩化合物が得られたものと判断した。攪拌しながら室温まで放冷した後，吸引濾過を行い，水洗後，濾紙上に残った造塩化合物を乾燥機にて水分を除去して乾燥し，３２部のＣ．Ｉ．アシッド　レッド　２８９とカチオン性樹脂１との造塩化合物（Ａ１−１）を得た。このとき造塩化合物（Ａ１−１）中のＣ．Ｉ．アシッド　レッド　２８９に由来する有効色素成分の含有量は２９重量％であった。
・・・（中略）・・・
　【０２４０】
＜顔料分散体の製造＞
（顔料分散体（ＤＰ−１）の作製）
　下記の混合物を均一になるように攪拌混合した後，直径０．５ｍｍのジルコニアビーズを用いて，アイガーミル（アイガージャパン社製「ミニモデルＭ−２５０　ＭＫＩＩ」）で５時間分散した後，５．０μｍのフィルタで濾過し顔料分散体（ＤＰ−１）を作製した。
青色微細化顔料（Ｐ−１） ：１２．０部
（Ｃ．Ｉ．ピグメント　ブルー１５：６）
樹脂溶液１ ：４０．０部
プロピレングリコールモノメチルエーテルアセテート（ＰＧＭＡＣ） ：４８．０部
・・・（中略）・・・
　【０２４４】
＜着色剤溶液の製造＞
（着色剤溶液（ＤＡ−１）の作製）
　下記の混合物を均一になるように攪拌混合した後，５．０μｍのフィルタで濾過し着色剤溶液（ＤＡ−１）を作製した。
造塩化合物（Ａ１−１） ：　５．０部
プロピレングリコールモノメチルエーテルアセテート（ＰＧＭＡＣ） ：９５．０部
・・・（中略）・・・
　【０２５０】
（実施例９；感光性着色組成物（レジスト材（Ｒ−９））の作製）
　下記の混合物を均一になるように攪拌混合した後，５．０μｍのフィルタで濾過，混合し感光性着色組成物（レジスト材（Ｒ−９））を作製した。
着色剤溶液（ＤＡ−１） ：１３．０部
顔料分散体（ＤＰ−１） ：１９．６部
ポリエステル樹脂溶液Ｂ１−１：４．７部
樹脂溶液２ :１４．１部
ジペンタエリスリトールペンタおよびヘキサアクリレート ：　４．９部
（東亞合成社製「アロニックスＭ−４０２」）
光重合開始剤（チバ・ジャパン社製「イルガキュア−３７９」） ：　１．８部
プロピレングリコールモノメチルエーテルアセテート（ＰＧＭＡＣ） ：４１．９部
　【０２５１】
（実施例１０〜３２；レジスト材（Ｒ−１０〜３２））
　以下，表５に示すように，着色剤溶液，顔料分散体およびポリエステル樹脂溶液の種類を変えた以外はレジスト材（Ｒ−９）と同様にして感光性着色組成物（レジスト材（Ｒ−１０〜３２））を得た。
・・・（中略）・・・
　　【表５】
・・・（中略）・・・
　【０２５９】
　得られたレジスト材（Ｒ−１〜３７，４０〜４２）について，保存安定性，塗膜異物，ガラス密着性，および現像残渣に関する試験を・・・（中略）・・・行った。結果を表５に示す。」
　ウ　拡大先願の出願当初明細書等の記載から把握される発明
　拡大先願の出願当初明細書等の前記イ（ア）ないし（エ）の記載から，実施例１０等によりサポートされた，ポリエステル樹脂（Ｂ１）を得る方法として【００２０】に記載された方法を用いて得られたカラーフィルタ用着色組成物であって，請求項６の記載を引用する請求項１０の記載を引用する請求項１２に対応する発明を把握することができるところ，当該発明の構成は次のとおりである。
「染料（Ａ１）と顔料とを含有する着色剤（Ａ），顔料を分散するときに分散剤の態様で用いるポリエステル樹脂（Ｂ１）を含有する樹脂（Ｂ），有機溶剤（Ｃ），光重合性単量体（Ｅ），及び光重合開始剤（Ｆ）を含むカラーフィルタ用着色組成物であって，
　前記染料（Ａ１）は，アニオン性染料（ａ１）とカチオン性基を有する化合物（ａ２）とから形成された造塩化合物（ａ３）であって，前記カチオン性基を有する化合物（ａ２）は，側鎖にカチオン性基を有する樹脂である下記一般式（２）で表される構造単位を含むアクリル系樹脂を含み，
　前記ポリエステル樹脂（Ｂ１）は，ポリオール部位（ｂａｓ）とポリカルボン酸部位（ｂｂｓ）とを交互に有するポリエステルにおいて，ポリオール部位（ｂａｓ）の一部又は全部が，Ｓ原子を介して，エチレン性不飽和単量体（ｂｃ）をラジカル重合してなるビニル重合体部位（ｂｄ）を有するものであり，分子内に２つの水酸基と１つのチオール基を有する化合物（ｂａ１）の存在下，エチレン性不飽和単量体（ｂｃ）をラジカル重合してなる，片末端に２つの水酸基を有するビニル重合体（ｂａ２）を少なくとも含むポリオール中の水酸基と，テトラカルボン酸二無水物（ｂｂ１）を少なくとも含むポリカルボン酸無水物（ｂｂ）中の酸無水物基とを反応させて得られるものであり，
　紫外線照射により硬化するカラーフィルタ用着色組成物。
一般式（２）：
［一般式（２）中，Ｒ５は水素原子，又は置換若しくは無置換のアルキル基を表す。Ｒ６〜Ｒ８は，それぞれ独立に，水素原子，置換されていてもよいアルキル基，置換されていてもよいアルケニル基，又は置換されていてもよいアリール基を表し，Ｒ６〜Ｒ８のうち２つは互いに結合して環を形成してもよい。Ｑはアルキレン基，アリーレン基，−ＣＯＮＨ−Ｒ９−，又は−ＣＯＯ−Ｒ９−を表し，Ｒ９はアルキレン基を表す。Ｙ−は無機又は有機のアニオンを表す。］」（以下，「拡大先願発明」という。）
（２）対比・判断
　ア　本件特許発明１について
（ア）　拡大先願発明の「顔料」，「光重合性単量体（Ｅ）」及び「紫外線照射により硬化するカラーフィルタ用着色組成物」は，本件特許発明１の「（Ｂ）顔料」，「（Ｃ）重合性化合物」及び「着色感放射線性組成物」にそれぞれ相当する。
（イ）　拡大先願発明の「染料（Ａ１）」と，本件特許発明１の「（Ａ）色素多量体」は，「着色成分」である点で共通する。
（ウ）　拡大先願発明の「ポリエステル樹脂（Ｂ１）」は，分子内に２つの水酸基と１つのチオール基を有する化合物（ｂａ１）の存在下，エチレン性不飽和単量体（ｂｃ）をラジカル重合してなる，「片末端に２つの水酸基を有するビニル重合体（ｂａ２）」を少なくとも含むポリオール中の水酸基と，「テトラカルボン酸二無水物（ｂｂ１）」を少なくとも含むポリカルボン酸無水物（ｂｂ）中の酸無水物基とを反応させて得られるものであるところ，「片末端に２つの水酸基を有するビニル重合体（ｂａ２）」が本件特許発明１の「片末端にヒドロキシル基を有するポリマー」に，「テトラカルボン酸二無水物（ｂｂ１）」が本件特許発明１の「テトラカルボン酸二無水物」にそれぞれ相当するから，拡大先願発明の「ポリエステル樹脂（Ｂ１）」は，本件特許発明１の「（Ｅ）片末端にヒドロキシル基を有するポリマーとテトラカルボン酸二無水物とを反応させて得られた分散樹脂」に相当する。
（エ）　前記（ア）ないし（ウ）によれば，本件特許発明１と拡大先願発明とは，
「着色成分，（Ｂ）顔料，（Ｃ）重合性化合物，（Ｄ）光重合開始剤，及び（Ｅ）片末端にヒドロキシル基を有するポリマーとテトラカルボン酸二無水物とを反応させて得られた分散樹脂を含有する着色感放射線性組成物。」
で一致し，次の点で相違する。
相違点：
　本件特許発明１では，着色成分として，「（Ａ）色素多量体（但し，アニオン性染料と，一般式（２）で表される構造単位を含むアクリル系樹脂と，から形成された造塩化合物を除く。）」を用いているのに対して，
　拡大先願発明では，着色成分として，「アニオン性染料（ａ１）とカチオン性基を有する化合物（ａ２）とから形成された造塩化合物（ａ３）であって，カチオン性基を有する化合物（ａ２）が，側鎖にカチオン性基を有する樹脂である一般式（２）で表される構造単位を含むアクリル系樹脂」，すなわち，本件特許発明１の「（Ａ）色素多量体」から除かれている「一般式（２）で表される構造単位を含むアクリル系樹脂と，から形成された造塩化合物」に相当する化合物を用いている点。
（オ）　前記（エ）で認定したとおり，本件特許発明１と拡大先願発明の間には相違点が存在するから，本件特許発明１は，拡大先願発明と同一ではない。
　イ　本件特許発明２ないし２１について
　本件特許の請求項２ないし２１は，いずれも，本件特許の請求項１の記載を引用する形式で記載されたものであるから，本件特許発明２ないし２１は，いずれも，本件特許発明１の発明特定事項を全て有しているところ，前記アで述べたとおり，本件特許発明１と拡大先願発明との間に相違点が存在する以上，本願特許発明１の発明特定事項を全て有している本件特許発明２ないし２１のいずれについても，拡大先願発明との間に少なくとも同じ相違点が存在することとなる。
　したがって，本件特許発明２ないし２１は，いずれも，拡大先願発明と同一ではない。
（３）小括
　以上のとおりであるから，理由１（拡大先願同一）について，本件特許の請求項１ないし２１に係る特許が，特許法２９条の２の規定に違反してされたものとはいえない。
４　理由２（実施可能要件違反，明確性要件違反）についての判断
（１）実施可能要件違反について
　ア　特許権者が意見書に添付して提出した乙第１号証（特開２００３−２４６９３５号公報。以下，「乙１」という。）は，本件特許に係る特許出願の出願より前に頒布された刊行物であるところ，当該乙１には，次の記載がある。
「【００２４】上記一般式＜化１＞で示されるアニオンの代表例として，下記の＜化７＞〜＜化１２＞に示す化合物Ｎｏ．１〜６が挙げられる。ただし，本発明は下記の例示化合物により何ら限定されるものではない。
【００２５】
【化７】
・・・（中略）・・・
【００２６】上記一般式＜化２＞で示される色素単量体の代表例として，下記の＜化１３＞〜＜化２８＞に示す化合物Ｎｏ．７〜２２が挙げられる。ただし，本発明は下記の例示化合物により何ら限定されるものではない。
【化１３】
・・・（中略）・・・
【００６８】＜実施例５＞
（重合例）アニオン成分である化合物Ｎｏ．１およびカチオン成分である化合物Ｎｏ．７を組み合わせて得られた青色色素単量体３０ｇ，２−アクリルアミド−２−メチルプロパンスルホン酸１３ｇ，２−ヒドロキシエチルメタクリレート４６ｇ，メタクリル酸１１ｇ，および２８質量％アンモニア水４ｇ，更に重合触媒としてアゾビスイソブチロニトリル５ｇを加え，メチルセロソルブを溶媒として，９５℃で５時間反応させた。次いで，溶媒を留去し，共重合体（以下重合物Ａと呼ぶ）を得て着色材料とした。」
　イ　前記アで摘記した乙１の記載等からみて，単量体と色素構造とのイオン結合を形成した後に，かかる塩をラジカル重合して，色素多量体を得ることは，本件特許に係る特許出願の出願より前に既知であったと認められるから，特許明細書の【０２７３】等の記載に接した当業者は，当該既知の製造方法を参酌して，本件特許発明１ないし２１を実施することができるといえる。
（２）明確性要件違反について
　明確性要件違反として指摘した不備（前記第３　２（２）イ（ア）ないし（オ））については，いずれも，本件訂正によって解消した。
（３）小括
　以上のとおりであるから，理由２（実施可能要件違反，明確性要件違反）について，請求項１ないし２１に係る特許が，特許法３６条４項１号及び同条６項２号に規定する要件を満たしていない特許出願に対してされたものとはいえない。
第４　むすび
　以上のとおりであるから，取消理由通知に記載した取消理由及び特許異議申立書に記載した特許異議申立理由によっては，本件請求項１ないし２１に係る特許を取り消すことはできない。
　また，他に本件請求項１ないし２１に係る特許を取り消すべき理由を発見しない。
　よって，結論のとおり決定する。
【異議決定日】
平成２８年１０月１８日（２０１６．１０．１８）
【訂正の要旨】
審決（決定）の【理由】欄参照。
（５７）【特許請求の範囲】
　【請求項１】
　（Ａ）色素多量体
（但し、アニオン性染料と、下記一般式（２）で表される構造単位を含むアクリル系樹脂と、から形成された造塩化合物を除く。）
　【化１】
［一般式（２）中、Ｒ５は水素原子、又は置換若しくは無置換のアルキル基を表す。Ｒ６〜Ｒ８は、それぞれ独立に、水素原子、置換されていてもよいアルキル基、置換されていてもよいアルケニル基、又は置換されていてもよいアリール基を表し、Ｒ６〜Ｒ８のうち２つは互いに結合して環を形成してもよい。Ｑはアルキレン基、アリーレン基、−ＣＯＮＨＲ９−、又は−ＣＯＯ−Ｒ９−を表し、Ｒ９はアルキレン基を表す。Ｙ−は無機又は有機のアニオンを表す。］
　【請求項２】
　前記（Ａ）色素多量体が、ジピロメテン色素、アゾ色素、アントラキノン色素、トリフェニルメタン色素、キサンテン色素、シアニン色素、スクアリリウム色素、キノフタロン色素、フタロシアニン色素、及びサブフタロシアニン色素から選ばれる色素に由来する部分構造を有する請求項１に記載の着色感放射線性組成物。
　【請求項３】
　前記（Ａ）色素多量体が、ジピロメテン色素、トリフェニルメタン色素、及びキサンテン色素から選ばれる色素に由来する部分構造を有する請求項１又は請求項２に記載の着色感放射線性組成物。
　【請求項４】
　前記（Ａ）色素多量体が、更に、アルカリ可溶性基を有する請求項１〜請求項３のいずれか一項に記載の着色感放射線性組成物。
　【請求項５】
　前記（Ａ）色素多量体が、
下記一般式（Ａ）又は一般式（Ｃ）で表される構成単位の少なくとも一つを含んでなるか、又は一般式（Ｄ）で表される色素多量体であり、かつ
　【化２】
［一般式（Ａ）中、Ｘ１は重合によって形成される連結基を表し、Ｌ１は単結合又は２価の連結基を表す。ＤｙｅＩは色素構造を表す。
　一般式（Ｃ）中、Ｌ３は単結合又は２価の連結基を表す。ＤｙｅＩＩＩは、色素部分構造を表す。ｍは０又は１を表す。
　一般式（Ｄ）中、Ｌ４はｎ価の連結基を表す。ｎは２〜２０の整数を表す。ｎが２以上のときは、ＤｙｅＩＶの構造は同じであっても異なっていてもよい。ＤｙｅＩＶは、色素構造を表す。］
　【請求項６】
　前記（Ａ）色素多量体が、
下記一般式（Ａ）又は一般式（Ｃ）で表される構成単位の少なくとも一つを含んでなるか、又は一般式（Ｄ）で表される色素多量体であり、かつ
　【化３】
［一般式（Ａ）中、Ｘ１は重合によって形成される連結基を表し、Ｌ１は単結合又は２価の連結基を表す。ＤｙｅＩは色素構造を表す。
　一般式（Ｃ）中、Ｌ３は単結合又は２価の連結基を表す。ＤｙｅＩＩＩは、色素部分構造を表す。ｍは０又は１を表す。
　一般式（Ｄ）中、Ｌ４はｎ価の連結基を表す。ｎは２〜２０の整数を表す。ｎが２以上のときは、ＤｙｅＩＶの構造は同じであっても異なっていてもよい。ＤｙｅＩＶは、色素構造を表す。］
　【請求項７】
　前記（Ａ）色素多量体が、エチレン性不飽和結合を有する色素単量体を含んで構成されるラジカル重合体である請求項１〜請求項６のいずれか一項に記載の着色感放射線性組成物。
　【請求項８】
　前記（Ａ）色素多量体が、重合性基を有する請求項１〜請求項７のいずれか一項に記載の着色感放射線性組成物。
　【請求項９】
　
前記（Ａ）色素多量体が、下記一般式（Ａ）又は一般式（Ｃ）で表される構成単位の少なくとも一つを含んでなるか、又は一般式（Ｄ）で表される色素多量体であり、かつ
８に
　【化４】
［一般式（Ａ）中、Ｘ１は重合によって形成される連結基を表し、Ｌ１は単結合又は２価の連結基を表す。ＤｙｅＩは色素構造を表す。
　一般式（Ｃ）中、Ｌ３は単結合又は２価の連結基を表す。ＤｙｅＩＩＩは、色素部分構造を表す。ｍは０又は１を表す。
　一般式（Ｄ）中、Ｌ４はｎ価の連結基を表す。ｎは２〜２０の整数を表す。ｎが２以上のときは、ＤｙｅＩＶの構造は同じであっても異なっていてもよい。ＤｙｅＩＶは、色素構造を表す。］
　【請求項１０】
　前記（Ｂ）顔料が、アントラキノン顔料、ジケトピロロピロール顔料、フタロシアニン顔料、キノフタロン顔料、イソインドリン顔料、アゾメチン顔料、及びジオキサジン顔料から選択される少なくとも一種である請求項１〜請求項９のいずれか一項に記載の着色感放射線性組成物。
　【請求項１１】
　前記（Ｄ）光重合開始剤が、オキシム化合物である請求項１〜請求項１０のいずれか一項に記載の着色感放射線性組成物。
　【請求項１２】
　前記テトラカルボン酸二無水物が、芳香族テトラカルボン酸二無水物である請求項１〜請求項１１のいずれか一項に記載の着色感放射線性組成物。
　【請求項１３】
　前記芳香族テトラカルボン酸二無水物が、ピロメリット酸二無水物、３，３’，４，４’−ベンゾフェノンテトラカルボン酸二無水物、エチレングリコールジ無水トリメリット酸エステル、３，３’，４，４’−ベンゾフェノンテトラカルボン酸二無水物、９，９−ビス（３，４−ジカルボキシフェニル）フルオレン二酸無水物、３，３’，４，４’−ビフェニルスルホンテトラカルボン酸二無水物、２，３，６，７−ナフタレンテトラカルボン酸二無水物、及び３，３’，４，４’−ビフェニルテトラカルボン酸二無水物から選択される少なくとも１種である請求項１２に記載の着色感放射線性組成物。
　【請求項１４】
　カラーフィルタの着色層形成に用いる請求項１〜請求項１３のいずれか一項に記載の着色感放射線性組成物。
　【請求項１５】
　請求項１〜請求項１４のいずれか一項に記載の着色感放射線性組成物を硬化して得られた着色硬化膜。
　【請求項１６】
　請求項１５に記載の着色硬化膜を備えたカラーフィルタ。
　【請求項１７】
　前記着色硬化膜の膜厚が０．７μｍ以下である請求項１６に記載のカラーフィルタ。
　【請求項１８】
　請求項１〜請求項１４のいずれか一項に記載の着色感放射線性組成物を支持体上に付与して着色感放射線性組成物層を形成する着色感放射線性組成物層形成工程と、該着色感放射線性組成物層をパターン状に露光する露光工程と、未露光部を現像除去して着色パターンを形成するパターン形成工程と、を含むパターン形成方法。
　【請求項１９】
　請求項１〜請求項１４のいずれか一項に記載の着色感放射線性組成物を支持体上に付与し
て着
　【請求項２０】
　請求項１６又は請求項１７に記載のカラーフィル
タを
　【請求項２１】
　請求項１６又は請求項１７に記載のカラーフィル
タを